(57)【要約】      （修正有）【課題】畳の衝撃吸収性を向上させて転倒事故を減らし、更には、吸放湿性能を向上させて快適空間づくりをするための畳を提供する。【解決手段】畳芯にポリエステル系樹脂製メッシュコルゲート材４，６を使用することで、衝撃吸収性を向上させ、通気性が改善して吸放湿性が向上する。また、畳表１の下層に不織布２を配置して衝撃緩和材として機能させる構造とする。【選択図】図１
0003190615.tif 000002
【実用新案登録請求の範囲】
【請求項１】
衝撃吸収性、通気性を向上させる為に、ポリエチレンテレフタレート（ポリエステルと略す）系樹脂製網目状波板のメッシュコルゲートを畳芯材として用いた畳
【請求項２】
前記、請求項１のポリエステル系樹脂製メッシュコルゲートの山部と谷部の距離は８〜１２ｍｍで通気性が良好である事を特徴とする畳芯材を用いた畳
【請求項３】
前記、請求項２記載の畳芯材の上下を木質系圧縮畳ボード又はポリスチレンボードで挟んで曲げ強度、可撓性を向上させた畳芯材を用いた畳
【請求項４】
前記、請求項３記載の畳芯材と畳表の間に４〜６ｍｍ厚のポリエステル系又はポリプロピレン不織布を配置し、弾力性と通気性を向上させた事を特徴とする畳
【考案の詳細な説明】
【技術分野】
【０００１】本考案はポリエチレンテレフタレート（ポリエステルと略す）系樹脂製網目状波板のメッシュコルゲート材を畳芯材として用いた畳に関する。
【背景技術】
【０００２】畳の湿気や臭気を吸収、除湿するために活性炭や調湿材を使用した物は販売されているが、商品の主流となってはいない。コストや取り扱い等に難点がある為、普及していないが品質要求としては根強いものがある。【０００３】該要求に加え、畳の柔軟性や可撓性を有し強度や安全性が高くて軽量、安価な畳の提供が求められており、この要求に応えるべく、ガラス繊維やプラスチック等を畳芯材として採用しての提供が為されるも満足すべき状況にはない。
【先行技術文献】
【特許文献】
【特許文献】特開２００５−２１３８４１
【特許文献】特開２００３−４８２８８
【特許文献】特開２０１１−２１９９５８
【考案の概要】
【考案が解決しようとする課題】
【０００４】本考案は畳の湿気の吸放湿が容易で、畳の衝撃吸収性、調湿性に優れて安全で軽量、安価な畳芯材を使った畳の提供にある。
【課題を解決するための手段】
【０００５】上記の課題を解決すべく本考案者らは鋭意検討した結果、上記の課題は次のような手段によって解決することがわかった。
即ち、本考案のメッシュコルゲート材はポリエステル系樹脂で、メッシュの穴径は１〜３ｍｍの円形又は楕円形状が上下左右に連続する厚さ０．３〜０．７ｍｍの波板である。この際のメッシュコルゲートの波高は、８〜１２ｍｍが望ましい態様である。
畳として構成する場合は、中心の圧縮畳ボードを上下からメッシュコルゲートで挟み、上部には圧縮畳ボードと５ｍｍ厚不織布と畳表を、下部には圧縮畳ボードと不織布シートを配置することで、上記課題を解決できることがわかった。
【考案の効果】
【０００６】住宅の洋風化に伴い床のフローリング仕様が常態化しているが、居住者の高年齢化と相まって転倒事故が増加している。また、高断熱・高気密化で湿度のコントロールが難しくなっている【０００７】本考案の畳に於ける畳芯材は、通常の５０ｍｍ又は５５ｍｍ厚畳の場合はメッシュコルゲート材を二層に配置し、３０〜４０ｍｍ厚畳の場合は一層にする構成である。
このような構成にすることで、後述するように畳の衝撃吸収性、調湿性が大幅に向上して転倒事故による被害を大きく減少させ、建物空間の湿気環境の向上が期待できる。【０００８】また、メッシュコルゲート材を畳芯として使用したことで、空気の流通に障害が少ないため、湿気の移動が容易なり、圧縮畳ボードは調湿材としての機能向上ができる。【０００９】また、癒しの空間として畳の上で過ごしたいとの欲求に応えるために、洋室に畳を敷くケースが増加している。その際、つまずきにくい高さの畳が必要となる。本考案はこれらの要求に応え、生活の快適性向上等に結びつけることが可能となった。
【図面の簡単な説明】
【００１０】
【図１】厚畳の断面図である
【図２】薄畳の断面図である
【図３】メッシュコルゲート材の一部分の見取り図
【考案を実施するための最良の形態】
【００１１】本考案は、畳の衝撃吸収性、調湿性に優れ、且つ安全性が高く、低コストの畳を確保できる態様である。
形態は状況への対応によるが、メッシュコルゲート材を一層配置した物と、二層配置したもので図１、図２の状態となる。
【実施例１】
【００１２】以下、本考案を図面を用いて詳細に説明する。
図１は５５ｍｍ厚の畳で、表層から順番に畳表１で約２ｍｍ厚、不織布２で５ｍｍ厚、上層圧縮畳ボード３で１０ｍｍ厚、上層ポリエステル系樹脂製メッシュコルゲート４で１０ｍｍ厚、中間圧縮畳ボード５で１０ｍｍ厚、下層ポリエステル系樹脂製メッシュコルゲート６で１０ｍｍ厚、下層畳ボード７で１０ｍｍ厚、最下層に不織布シート８で構成され、これをあつ畳と称す。また、図２は３５ｍｍ厚の畳で、表層から順番に畳表１で約２ｍｍ厚、不織布２で５ｍｍ厚、上層圧縮ボード３で１０ｍｍ厚、ポリエステル系樹脂製メッシュコルゲート４で１０ｍｍ厚、下層圧縮畳ボード５で１０ｍｍ厚で最下層を不織布８の構成である。これをうす畳と称す。
本考案の畳を用いて硬さのテストを行った。
この際、比較試料は５５ｍｍ厚のわら畳を使用した。
試験方法はＪＩＳＡ６５１９（体育館用鋼製床下地構成材）８．７床の硬さ試験に準じて行った。
試験体の上にゴム板（厚さ８ｍｍ、ショア硬度Ａ１０）を設置した後、高さ２０ｃｍからヘッドモデルを自由落下させ、試験体に衝突した時の最大加速度を測定した。【００１３】
0003190615.tif 000003
試験時は定盤での硬さを、１５５±５Ｇとした。
試験は一般社団法人建材試験センターで行った。
この試験により、硬さはうすハニカムで約８％、あつハニカムで約２２％が低下していることがわかった。
【実施例２】
【００１４】実施例１と同資料を用いて、吸放出性の試験を行った。
試験はＪＩＳ  Ａ１４７０−１（建築材料の吸放出性試験方法）に従った。
試験条件は次の通りである。
0003190615.tif 000004
試験結果は次の通りである。
0003190615.tif 000005
試験結果から、本考案の畳は比較畳に対して、吸湿性も高いが放湿性も高いことがわかる。放湿後の残留水分量は本考案の畳が少ないことから、空気流通量が多い場所では放湿がスムーズに行われると推測される。
【産業上の利用可能性】
【００１５】居住空間内の床材として本考案の畳を使用することで、衝撃吸収機能により転倒、衝突等の事故防止に大きく寄与することがわかった。また、吸放湿性が従来の畳材と比較して優れることから、快適空間の確保に寄与できる。更には、メッシュコルゲート材を畳芯に使用することで、薄い畳でも衝撃吸収性と可撓性、吸放湿性を有する機能性畳は、利用範囲を大きく広げる。
【符号の説明】
【００１６】１        ：畳表
２        ：不織布
３        ：上層圧縮畳ボード
４        ：上層ポリエステル系樹脂製メッシュコルゲート
４−１    ：メッシュコルゲートのメッシュ部
４−２    ：メッシュコルゲート波板の山部
４−３    ：メッシュコルゲート波板の谷部
５        ：中間圧縮畳ボード
６        ：下層ポリエステル系樹脂製メッシュコルゲート
７        ：下層圧縮畳ボード
８        ：不織布
【図１】
0003190615.tif 000006
【図２】
0003190615.tif 000007
【図３】
0003190615.tif 000008
【手続補正書】
【提出日】平成25年10月10日(2013.10.10)
【手続補正１】
【補正対象書類名】実用新案登録請求の範囲
【補正対象項目名】全文
【補正方法】変更
【補正の内容】
【実用新案登録請求の範囲】
【請求項１】
衝撃吸収性、通気性を向上させる為に、ポリエチレンテレフタレート樹脂製網目状波板のメッシュコルゲートを畳芯材として用いた畳。
【請求項２】
前記、請求項１のポリエチレンテレフタレート樹脂製網目状波板のメッシュコルゲートは山部と谷部の距離が８〜１２ｍｍで通気性が良好であることを特徴とする請求項１記載の畳。
【請求項３】
前記、請求項２記載のポリエチレンテレフタレート樹脂製網目状波板のメッシュコルゲートの山部、谷部を木質系圧縮ボード又はポリスチレンボードで挟んで、曲げ強度、可撓性を向上させた事を特徴とする請求項２記載の畳。
【請求項４】
前記、請求項３記載の木質系圧縮ボード又はポリスチレンボードと畳表との間に、４〜６ｍｍの厚さでポリエチレンテレフタレート又はポリプロピレン製の不織布を配置して、弾力性と通気性を向上させた事を特徴とする請求項３記載の畳。